【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
パルプ原料として化学パルプを主体とし、吸油量が３６０ｍｌ／１００ｇ〜５００ｍｌ／１００ｇで、レーザー法による平均粒子径が１５〜３０μｍで粒子径（μｍ）を対数で表示したときの粒子径に対する粒子体積の分布の標準偏差が０．３〜０．４である水和珪酸を１．０〜５．０質量％含有し、灰分が１８〜２７％の原紙上に、澱粉とスチレン−ブタジエン系ラテックスを５０／５０〜９０／１０の割合で含有する表面処理剤を片面あたり０．５〜１．５ｇ／ｍ２塗布し、密度が０．６０ｇ/ｃｍ３以下、不透明度が９２％以上であることを特徴とする低密度書籍用紙。
【手続補正２】
【補正対象書類名】明細書
【補正対象項目名】００１６
【補正方法】変更
【補正の内容】
【００１６】
パルプ原料として化学パルプを主体とし、吸油量が３６０ｍｌ／１００ｇ〜５００ｍｌ／１００ｇで、レーザー法による平均粒子径が１５〜３０μｍで粒子径（μｍ）を対数で表示したときの粒子径に対する粒子体積の分布の標準偏差が０．３〜０．４である水和珪酸を１．０〜５．０質量％含有し、灰分が１８〜２７％の原紙上に、澱粉とスチレン−ブタジエン系ラテックスを５０／５０〜９０／１０の割合で含有する表面処理剤を片面あたり０．５〜１．５ｇ／ｍ２塗布し、密度が０．６０ｇ/ｃｍ３以下、不透明度が９２％以上である低密度書籍用紙。
【手続補正３】
【補正対象書類名】明細書
【補正対象項目名】００１７
【補正方法】削除
【補正の内容】
【手続補正４】
【補正対象書類名】明細書
【補正対象項目名】００５６
【補正方法】変更
【補正の内容】
【００５６】
［比較例1］
広葉樹漂白クラフトパルプ１００部をレファイナーで叩解処理し、４６０ｍｌＣＳＦに調整したパルプスラリーに、カチオン化澱粉（Ｐ３Ｙ、ＰＩＲＡＡＢ ＳＴＡＲＣＨ Ｃｏ．Ｌｔｄ製）を２％、硫酸バンドを１．５％、紙力増強剤（ＰＳ１２６３、荒川化学株式会社製）を０．１５％、紙厚向上剤（ＰＴ８１０４、星光ＰＭＣ株式会社製）を０．７％、填料として吸油量が３８０ｍｌ／１００ｇ、平均粒子径２０μｍ、粒度分布の標準偏差が０．５１の水和珪酸（自製品）を２．０％、軽質炭酸カルシウム（自製品２）を３０％添加し、硫酸で抄紙ｐＨを調整後、得られた紙料をオントップワイヤー抄紙機で抄紙した。澱粉（Ｐ４Ｎ、ＰＩＲＡＡＢ ＳＴＡＲＣＨ Ｃｏ．Ｌｔｄ製）濃度勾配型スチレン−ブタジエン系ラテックス（ＰＡ−５０２１Ｃ、日本Ａ＆Ｌ株式会社製）を７５／２５の比率で調整した表面処理剤をゲートロールコーターで片面当たり１．０ｇ／ｍ２を両面に塗布し、ソフトカレンダー処理することで坪量７４．８ｇ／ｍ２、密度０．６０ｇ／ｃｍ３の上質書籍用紙を得た。
【手続補正５】
【補正対象書類名】明細書
【補正対象項目名】００５７
【補正方法】変更
【補正の内容】
【００５７】
［実施例４］
広葉樹漂白クラフトパルプ１００部をレファイナーで叩解処理し、４７０ｍｌＣＳＦに調整したパルプスラリーに、カチオン化澱粉（Ｐ３Ｙ、ＰＩＲＡＡＢ ＳＴＡＲＣＨ Ｃｏ．Ｌｔｄ製）を２％、硫酸バンドを１．５％、紙力増強剤（ＰＳ１２６３、荒川化学株式会社製）を０．１５％、紙厚向上剤（ＰＴ８１０４、星光ＰＭＣ株式会社製）を０．８％、填料として吸油量が３５０ｍｌ／１００ｇ、平均粒子径２０μｍ、粒度分布の標準偏差０．４０の水和珪酸（自製品３）を２．０％、軽質炭酸カルシウム（自製品）を３２％添加し、硫酸で抄紙ｐＨを調整後、得られた紙料をオントップワイヤー抄紙機で抄紙した。澱粉（Ｐ４Ｎ、ＰＩＲＡＡＢ ＳＴＡＲＣＨ Ｃｏ．Ｌｔｄ製）とコアシェル型スチレン−ブタジエン系ラテックス（Ｔ−２６３５（ＪＳＲ社製）を７５／２５の比率で調整した表面処理剤を片面当たり０．４ｇ／ｍ２を両面に塗布し、ソフトカレンダー処理することで坪量７４．１ｇ／ｍ２、密度０．５９ｇ／ｃｍ３の上質書籍用紙を得た。
【手続補正６】
【補正対象書類名】明細書
【補正対象項目名】００５８
【補正方法】変更
【補正の内容】
【００５８】
［比較例２］
［実施例１］の表面処理剤を片面当たり０．４ｇ／ｍ２塗布する以外は、［実施例１］と同様にして、坪量７４．３ｇ／ｍ２、密度０．５８ｇ／ｃｍ３の上質書籍用紙を得た。
【手続補正７】
【補正対象書類名】明細書
【補正対象項目名】００５９
【補正方法】変更
【補正の内容】
【００５９】
［比較例３］
［実施例１］の表面処理剤を片面当たり１．６ｇ／ｍ２塗布する以外は、［実施例１］と同様にして、坪量７９．６ｇ／ｍ２、密度０．６１ｇ／ｃｍ３の上質書籍用紙を得た。
【手続補正８】
【補正対象書類名】明細書
【補正対象項目名】００６０
【補正方法】変更
【補正の内容】
【００６０】
［比較例４］
［実施例２］の表面処理剤を片面当たり０．４ｇ／ｍ２塗布する以外は、［実施例２］と同様にして７５．５ｇ／ｍ２、密度０．５９ｇ／ｃｍ３の上質書籍用紙を得た。
【手続補正９】
【補正対象書類名】明細書
【補正対象項目名】００６１
【補正方法】変更
【補正の内容】
【００６１】
［比較例５］
填料として吸油量３８０ｍｌ／１００ｇ、平均粒子径２０μｍ、粒度分布の標準偏差が０．５１の水和珪酸（自製品２）を２．０％にし、［実施例２］の表面処理剤を片面当たり１．７ｇ／ｍ２塗布する以外は、［実施例２］と同様にして８０．０ｇ／ｍ２、密度０．６２ｇ／ｃｍ３の上質書籍用紙を得た。
【手続補正１０】
【補正対象書類名】明細書
【補正対象項目名】００６２
【補正方法】変更
【補正の内容】
【００６２】
［比較例６］
広葉樹漂白クラフトパルプ１００部をレファイナーで叩解処理したパルプスラリーに、カチオン化澱粉（Ｐ３Ｙ、ＰＩＲＡＡＢ ＳＴＡＲＣＨ Ｃｏ．Ｌｔｄ製）を１．６％、硫酸バンドを１．５％、紙力増強剤（ＰＳ１２６３、荒川化学株式会社製）を０．１５％、紙厚向上剤（ＰＴ８１０４、星光ＰＭＣ株式会社製）を０．７％、填料として吸油量が３８０ｍｌ／１００ｇ、平均粒径２０μｍ、粒度分布の標準偏差が０．４２の水和珪酸（自製品４）を２．０％、軽質炭酸カルシウム（自製品）を３２％添加し、硫酸で抄紙ｐＨを調整後、得られた紙料をオントップワイヤー抄紙機で抄紙し、表面処理剤として澱粉（Ｐ４Ｎ、ＰＩＲＡＡＢ ＳＴＡＲＣＨ Ｃｏ．Ｌｔｄ製）をゲートロールコーターで片面当たり０．６ｇ／ｍ２塗布し、ソフトカレンダー処理することで坪量７４．８ｇ／ｍ２、密度０．５８ｇ／ｃｍ３の上質書籍用紙を得た。
【手続補正１１】
【補正対象書類名】明細書
【補正対象項目名】００６３
【補正方法】変更
【補正の内容】
【００６３】
［比較例７］
［比較例６］の表面処理剤を片面当たり、１．２ｇ／ｍ２塗布する以外は、［比較例６］と同様にして坪量７５．２ｇ／ｍ２、密度０．５８ｇ／ｃｍ３の上質書籍用紙を得た。
【手続補正１２】
【補正対象書類名】明細書
【補正対象項目名】００６４
【補正方法】変更
【補正の内容】
【００６４】
［比較例８］
広葉樹漂白クラフトパルプ１００部をレファイナーで叩解処理し、４７０ｍｌＣＳＦに調整したパルプスラリーに、カチオン化澱粉（Ｐ３Ｙ、ＰＩＲＡＡＢ ＳＴＡＲＣＨ Ｃｏ．Ｌｔｄ製）を２％、硫酸バンドを１．５％、紙力増強剤（ＰＳ１２６３、荒川化学株式会社製）を０．１５％、紙厚向上剤（ＰＴ８１０４、星光ＰＭＣ株式会社製）を０．８％、填料として吸油量が３８０ｍｌ／１００ｇ、平均粒径２０μｍ、粒度分布の標準偏差０．３３の水和珪酸（自製品１）を２．０％、軽質炭酸カルシウム（自製品）を３２％添加し、硫酸で抄紙ｐＨを調整後、得られた紙料をオントップワイヤー抄紙機で抄紙した。澱粉（Ｐ４Ｎ、ＰＩＲＡＡＢ ＳＴＡＲＣＨ Ｃｏ．Ｌｔｄ製）とコアシェル型スチレン−ブタジエン系ラテックス（Ｔ−２６３５（ＪＳＲ社製）を４０／６０の比率で調整した表面処理剤を片面当たり１．０ｇ／ｍ２を両面に塗布し、ソフトカレンダー処理することで坪量７４．１ｇ／ｍ２、密度０．５９ｇ／ｃｍ３の上質書籍用紙を得た。
【手続補正１３】
【補正対象書類名】明細書
【補正対象項目名】００６５
【補正方法】変更
【補正の内容】
【００６５】
［比較例９］
比広葉樹漂白クラフトパルプ１００部をレファイナーで叩解処理し、４７０ｍｌＣＳＦに調整したパルプスラリーに、カチオン化澱粉（Ｐ３Ｙ、ＰＩＲＡＡＢ ＳＴＡＲＣＨ Ｃｏ．Ｌｔｄ製）を２％、硫酸バンドを１．５ ％、紙力増強剤（ＰＳ１２６３、荒川化学株式会社製）を０．１５％、紙厚向上剤（ＰＴ８１０４、星光ＰＭＣ株式会社製）を０．８％、填料として吸油量が３８０ｍｌ／１００ｇ、平均粒径２０μｍ、粒度分布の標準偏差が０．３３の水和珪酸（自製品１）を２．０％、軽質炭酸カルシウム（自製品）を２４％添加し、硫酸で抄紙ｐＨを調整後、得られた紙料をオントップワイヤー抄紙機で抄紙した。澱粉（Ｐ４Ｎ、ＰＩＲＡＡＢ ＳＴＡＲＣＨ Ｃｏ．Ｌｔｄ製）とコアシェル型スチレン−ブタジエン系ラテックス（Ｔ−２６３５（ＪＳＲ社製）を４０／６０の比率で調整した表面処理剤を片面当たり１．０ｇ／ｍ２を両面に塗布し、ソフトカレンダー処理することで坪量７４．１ｇ／ｍ２、密度０．５６ｇ／ｃｍ３の上質書籍用紙を得た。
【手続補正１４】
【補正対象書類名】明細書
【補正対象項目名】００６６
【補正方法】変更
【補正の内容】
【００６６】
【表１】
2008266818.tif 000001